(57)【要約】【課題】十分な照度を有しつつ、難燃性の点で優れたエッジライト型照明装置を提供すること。【解決手段】導光板１と、導光板１の少なくとも１つの側端面側に配設された光源２Ａと、光源２Ａより出射し導光板１の側端面に入射した光が出射する導光板１の出光面と対向する反射面側に配設された反射フィルム３とを備え、導光板１の反射面の表面に光を乱反射させる乱反射部が形成されているエッジライト型照明装置７であって、  導光板１が、ＪＩＳ  Ｋ６９１１−１９７９で規定される耐熱性試験Ａ法に基づく方法で不燃性又は自消性と判定される難燃性樹脂組成物からなる導光板であることを特徴とするエッジライト型照明装置７。【選択図】図１
2010177077.tif 000002
【特許請求の範囲】
【請求項１】
導光板と、該導光板の少なくとも１つの側端面側に配設された光源と、前記光源より出射し前記導光板の側端面に入射した光が出射する該導光板の出光面と対向する反射面側に配設された反射フィルムとを備え、前記導光板の反射面の表面に光を乱反射させる乱反射部が形成されているエッジライト型照明装置であって、
前記導光板が、ＪＩＳ  Ｋ６９１１−１９７９で規定される耐熱性試験Ａ法に基づく方法で不燃性又は自消性と判定される難燃性樹脂組成物からなる導光板であることを特徴とするエッジライト型照明装置。
【請求項２】
前記乱反射部が、ドット状に形成されている請求項１に記載の照明装置。
【請求項３】
前記ドット状の乱反射部が、前記光源が配設されている側端面側より遠ざかるにしたがって、そのドット密度が高くなるように形成されている請求項２に記載の照明装置。
【請求項４】
さらに、前記光源近傍に、前記光源より出射した光を前記導光板に入射させるためのリフレクターが配設されてなる請求項１〜３のいずれかに記載の照明装置。
【請求項５】
前記導光板の出光面側にさらに光拡散板が配設されてなり、その光拡散板が、ＪＩＳ  Ｋ６９１１−１９７９で規定される耐熱性試験Ａ法に基づく方法で不燃性又は自消性と判定される難燃性樹脂組成物からなる光拡散板である請求項１〜４のいずれかに記載の照明装置。
【請求項６】
前記難燃性樹脂組成物が、メタクリル樹脂、ポリスチレン樹脂及びポリオレフィン樹脂からなる群より選ばれる少なくとも１種の樹脂と、難燃剤とを含有してなる請求項１〜５のいずれかに記載の照明装置。
【請求項７】
難燃剤が、ハロゲン系化合物及び／又はリン化合物である請求項６に記載の照明装置。
【請求項８】
難燃剤が、ハロゲン化リン酸エステルである請求項６に記載の照明装置。
【請求項９】
前記難燃性樹脂組成物が、メタクリル酸メチルを主体とする単官能単量体９９．０〜９９．９９重量部とラジカル重合可能な二重結合を分子内に２個以上有する多官能単量体０．０１〜１．０重量部とが重合してなる共重合体と、ハロゲン化リン酸エステルとを含有してなり、該ハロゲン化リン酸エステルの含有量が、該共重合体及び該ハロゲン化リン酸エステルの合計１００重量部に対して１２〜１８重量部である請求項１〜５のいずれかに記載の照明装置。
【請求項１０】
前記多官能単量体が、ネオペンチルグリコールジ（メタ）アクリレート及び／又はアリル（メタ）アクリレートである請求項９に記載の照明装置。
【請求項１１】
光源が、ＬＥＤ光源である請求項１〜１０のいずれかに記載の照明装置。
【請求項１２】
さらに、ガソリンスタンド又は車両内で使用される請求項１〜１１のいずれかに記載の照明装置。
【発明の詳細な説明】
【技術分野】
【０００１】
本発明は、エッジライト型照明装置に関する。かかる照明装置は、オフィスや家屋などの屋内、ガソリンスタンド内、新幹線などの車両内などに使用される照明装置として有用である。
【背景技術】
【０００２】
いわゆるエッジライト型の照明装置は、光源と、該光源から入射した光を面発光させるための導光板とを備えるものが知られており、この導光板としてメタクリル樹脂等からなる樹脂板を用いることが知られている（例えば、特許文献１〜７参照）。
【先行技術文献】
【特許文献】
【０００３】
【特許文献１】特開平４−２５７８２４号公報
【特許文献２】特開平８−４１８３１号公報
【特許文献３】特開平８−４１８３２号公報
【特許文献４】特開平３−５７２６号公報
【特許文献５】特開平５−１９６９４０号公報
【特許文献６】特開平６−２３５９１７号公報
【特許文献７】特開平３−２５６０９０号公報
【発明の概要】
【発明が解決しようとする課題】
【０００４】
しかしながら、前記導光板として用いられている樹脂板は、難燃性の点で必ずしも満足のいくものではなく、これを用いた前記従来の照明装置は、例えばガソリンスタンド内や新幹線の車両内での使用の際に必須とされる高い難燃性の点で必ずしも十分ではなかった。一方、従来の照明装置と同様に十分な明るさも要求されている。そこで、本発明の目的は、十分な照度を有しつつ、難燃性の点で優れたエッジライト型照明装置を提供することにある。
【課題を解決するための手段】
【０００５】
本発明者らは鋭意検討の結果、上記目的を達成しうる本発明を完成するに至った。すなわち、本発明は、導光板と、該導光板の少なくとも１つの側端面側に配設された光源と、前記光源より出射し前記導光板の側端面に入射した光が出射する該導光板の出光面と対向する反射面側に配設された反射フィルムとを備え、前記導光板の反射面の表面に光を乱反射させる乱反射部が形成されているエッジライト型照明装置であって、前記導光板が、ＪＩＳ  Ｋ６９１１−１９７９で規定される耐熱性試験Ａ法に基づく方法で不燃性又は自消性と判定される難燃性樹脂組成物からなる導光板であることを特徴とするエッジライト型照明装置を提供するものである。
【発明の効果】
【０００６】
本発明によれば、十分な照度を有しつつ、難燃性の点で優れたエッジライト型照明装置を提供することができる。
【図面の簡単な説明】
【０００７】
【図１】導光板の対向する２つの側端面側に光源が配設されてなる本発明のエッジライト型照明装置の一例を模式的に表した断面図である。
【図２】導光板の１つの側端面側に光源が配設されてなる本発明のエッジライト型照明装置の一例を模式的に表した断面図である。
【図３】導光板の対向する２つの側端面側に光源が配設されてなる本発明の照明装置の一例を模式的に表した斜視図である。
【発明を実施するための形態】
【０００８】
本発明における導光板は、ＪＩＳ  Ｋ６９１１−１９７９で規定される耐熱性試験Ａ法に基づく方法で不燃性又は自消性と判定される難燃性樹脂組成物からなるものである。このような導光板をエッジライト型照明装置に採用することにより、例えばガソリンスタンド内や新幹線の車両内等のように難燃性を要求される場所でも十分に利用しうる照明装置を提供することができる。
【０００９】
導光板として使用される難燃性樹脂組成物は、基材とする樹脂（基材樹脂）と難燃剤とを含むものである。この樹脂組成物には透明性が要求されているため、かかる基材樹脂としては、例えば、メタクリル樹脂、ポリスチレン樹脂及びポリオレフィン樹脂からなる群より選ばれる少なくとも１種の樹脂であるのが好ましい。また、それらの２種以上を混合したものを使用してもよく、それら樹脂の積層体を使用してもよい。中でも、透明性の観点からメタクリル樹脂が好ましい。
【００１０】
前記メタクリル樹脂としては、メタクリル酸メチルを主体とする単官能単量体にラジカル重合可能な二重結合を２個以上有する多官能単量体を共重合させることにより得られる共重合体であることができる。ここでいうメタクリル酸メチルを主体とする単官能単量体は、メタクリル酸メチルを５０重量％以上、好ましくは８５重量％以上含むものであり、メタクリル酸メチルのほかに、ラジカル重合可能な二重結合を分子内に１個有する単官能単量体を含んでもよい。メタクリル酸メチル以外の単官能単量体としては、例えば、アクリル酸メチル、アクリル酸エチル、アクリル酸ｎ−ブチル、アクリル酸イソブチル、アクリル酸２−エチルヘキシル、アクリル酸イソノニル、アクリル酸シクロヘキシル、アクリル酸フェニルのようなアクリル酸エステル類；メタクリル酸エチル、メタクリル酸ｎ−ブチル、メタクリル酸イソブチル、メタクリル酸２−エチルヘキシル、メタクリル酸イソノニル、メタクリル酸シクロヘキシル、メタクリル酸フェニルのようなメタクリル酸エステル類；メタクリル酸、無水マレイン酸、スチレン、シクロヘキシルマレイミド、アクリロニトリル等が挙げられ、必要に応じてそれらの２種以上が含まれていてもよい。
【００１１】
ラジカル重合可能な二重結合を分子内に２個以上有する多官能単量体としては、例えば、モノエチレングリコールジ（メタ）アクリレート、ジエチレングリコールジ（メタ）アクリレート、トリエチレングリコールジ（メタ）アクリレート、テトラエチレングリコールジ（メタ）アクリレート、ネオペンチルグリコールジ（メタ）アクリレート、ヘキサンジオールジ（メタ）アクリレート、ノナンジオールジ（メタ）アクリレート、トリメチロールプロパンジ（メタ）アクリレート、トリメチロールプロパントリ（メタ）アクリレート、フタル酸ビス（２−メタクリロイルオキシエチル）エステル、アリル（メタ）アクリレート等が挙げられる。中でも、ネオペンチルグリコールジ（メタ）アクリレートやアリル（メタ）アクリレートが好ましい。
【００１２】
前記メタクリル樹脂としては、さらに、メタクリル酸メチルを主体とする単官能単量体９９．９９〜９９．０重量部とラジカル重合可能な二重結合を分子内に２個以上有する多官能単量体０．０１〜１．０重量部とが重合してなる共重合体が難燃性や成形性の点から好ましい。また、エッジライト型照明装置では、近接している光源からの発熱に耐えうる導光板が好まれるところ、前記共重合体はかかる耐熱性の点からも優れたものである。一方、共重合する多官能単量体の量が少なすぎると、難燃性、着火防止効果、延焼防止効果、耐熱性や導光板としての寿命の点で必ずしも十分でないことがある。また、共重合する多官能単量体の量が多すぎると、架橋密度が高くなりすぎるため、成形性や接着加工の点で必ずしも十分でないことがある。
【００１３】
前記難燃剤としては、例えば、ハロゲン系化合物、リン化合物、無機化合物、窒素化合物、シリコーン、ヒンダードアミン化合物等が挙げられる。中でも、導光板の透明性の点からハロゲン系化合物やリン化合物が好ましい。ハロゲン系化合物としては、塩素化パラフィン、パークロロシクロデカン、クロレンド酸、無水クロレンド酸の如き塩素系化合物、ヘキサブロモシクロデカン、臭素化エポキシ樹脂の如き臭素系化合物等が挙げられる。リン化合物としては、モノマー型リン酸エステル、縮合型リン酸エステル、反応型リン酸エステル、ポリリン酸アンモン系化合物、Ｉｎｔｕｍｅｓｃｅｎｔ系化合物、リン酸金属塩系化合物等が挙げられる。中でも、ハロゲン化リン酸エステルが好ましい。
【００１４】
前記難燃性樹脂組成物中の難燃剤の含有量は、難燃性にくわえ、透明性や成形性の点から、前記共重合体及び該難燃剤の合計１００重量部に対して、通常５〜３０重量部であり、好ましくは８〜２０重量部であり、さらに好ましくは１２〜１８重量部である。かかる難燃剤の含有量が少なすぎると、難燃性が十分に発現されないことがあり、難燃剤の含有量が多すぎると、耐熱性が十分でないことがある。
【００１５】
前記難燃性樹脂組成物は、エッジライト型照明装置の導光板として使用される。前述したように、エッジライト型照明装置には、近接している光源からの発熱に耐えうる導光板が求められる。具体的には、ＪＩＳ  Ｋ７１９１で規定されている荷重たわみ温度（ＤＴＵＬ）（℃）をかかる耐熱性の指標とすることができ、この荷重たわみ温度（ＤＴＵＬ）（℃）は、通常６０℃以上であり、好ましくは８０℃以上である。
【００１６】
尚、前記難燃性樹脂組成物には、必要に応じて、光拡散剤、着色剤、補強剤、充填剤、離型剤、安定剤、紫外線吸収剤、酸化防止剤、帯電防止剤等の各種添加剤を１種または２種以上含有させてもよい。
【００１７】
本発明における導光板の厚さは、通常１〜１０ｍｍ程度であり、好ましくは３〜８ｍｍである。また、導光板としては、通常、略四角形状の平板が採用される。
【００１８】
前記難燃性樹脂組成物における基材樹脂としてメタクリル樹脂を使用する場合、その製造方法としては、従来公知の方法が採用され、好ましくは注型重合法（キャスト重合法）が採用される。ここでいう注型重合法としては、メタクリル酸メチルを主体とする単官能単量体又はその部分重合体に、ラジカル重合可能な二重結合を分子内に２個以上有する多官能単量体を所定量混合して溶解し、難燃剤、重合開始剤、必要に応じてその他添加剤を添加し、混合した後、所望の大きさのセルに注入して重合する方法が挙げられる。セルとしては、２枚のガラス板の周辺をガスケットでシールしてなるガラスセル、またはステンレススチールのごとき金属製の２枚のエンドレスベルトをガスケットでシールしてなる連続スチールセル等を用いることができる。
【００１９】
重合開始剤はアゾ化合物、過酸化物等の周知のラジカル重合開始剤、或いはラジカル重合開始剤と促進剤よりなる所謂レドックス系開始剤等を用いることができる。重合反応は、通常、常温から１５０℃である。
【００２０】
次に、本発明のエッジライト型照明装置の構成について図１乃至図３を参照しながら説明する。図１は、導光板の対向する２つの側端面側に光源が配設されてなる本発明のエッジライト型照明装置の一例を模式的に表した断面図である。図２は、導光板の１つの側端面側に光源が配設されてなる本発明のエッジライト型照明装置の一例を模式的に表した断面図である。図３は、導光板の対向する２つの側端面側に光源が配設されてなる本発明のエッジライト型照明装置の一例を模式的に表した斜視図である。図１乃至図３で示すように、本発明のエッジライト型照明装置７は、導光板１と、導光板１の少なくとも１つの側端面側に配設された光源２Ａと、光源２Ａより出射し導光板１の側端面に入射した光が出射する導光板１の出光面と対向する反射面側に配設された反射フィルム３とを備えるものである。
【００２１】
光源２Ａとしては、図２で示すように、導光板１の１つの側端面側に配設されていてもよく、図１及び図３で示すように、互いに対向する２つの側端面側に配設されていてもよい。光源としては、蛍光灯、冷陰極管、ＬＥＤ等が挙げられる。蛍光灯や冷陰極管を使用する場合、通常、導光板の側端面の長手方向と略平行に配設され、ＬＥＤを使用する場合、通常、導光板の側端面の長手方向と略平行にＬＥＤを複数個配設させる。特に、ＬＥＤは、サイズが小さいため、照明の薄型化を行ううえで有用である。ＬＥＤの色については、特に制限はないが、住宅、オフィス、商業施設などの屋内や、ガソリンスタンド内、車両内で使用する上では、白色のものが好ましい。なお、白色ＬＥＤとしては、青色ＬＥＤと黄色蛍光体との組み合わせにより白色光を発するものや、赤、青、緑のそれぞれのＬＥＤを組み合わせることにより白色光を発するもの等が挙げられる。
【００２２】
光源２Ａより出射した光は、導光板１の側端面から導光板１内に入射する。そしてこの入射光は、導光板１内で反射を繰り返すうちに乱反射部１０で乱反射し、次いで導光板１の出光面から出射する。また、前記導光板１内の光の一部は、乱反射部１０や乱反射部１０の間から出光してしまうため、この光を反射させ再度導光板１内へと入射させるために反射フィルム３が配設される（図１乃至図３）。かかる反射フィルム３としては、例えば、白色ポリエステル製の低発泡フィルムや、ガラス又はプラスティックフィルムに反射率の高い金属を蒸着させたもの等が挙げられる。反射フィルム３の厚さは、通常５０〜４００μｍ程度である。
【００２３】
前記乱反射部１０は、略円状、略点状、略四角形状等からなるドット状や、ストライプ状に形成され、中でも、ドット状であるのが好ましい。また、この乱反射部は、インク等をスクリーン印刷や蒸着させることにより形成することができ、中でも、スクリーン印刷により形成するのが好ましい。インクとしては、従来公知のものを採用することができ、例えば、酸化チタン微粒子、シリカ微粒子、アクリル系ビーズ、微細中空粒子等の光を乱反射させるための微粒子を含む揮発硬化型又は紫外線硬化型のインク等が挙げられる。スクリーン印刷は、室温付近で導光板に上記インクを塗布した後、室温〜８０℃程度で乾燥することにより行われる。
【００２４】
前記乱反射部１０は、照度等の点から、光源２Ａが配設されている側端面側より遠ざかるにしたがって、そのドット密度が高くなるように形成されているのが好ましい。ドット密度が高くなるように形成する方法としては、（１）ドットのピッチ（中心間距離）を一定とし、光源２Ａが配設されている側端面側より遠ざかるにしたがって、ドット面積を高めていく方法や、（２）ドット面積を一定とし、光源２Ａが配設されている側端面側より遠ざかるにしたがって、ドットのピッチを短くしていく方法等が挙げられる。また、ドット状の乱反射部を形成する場合、ドット面積は、通常０．３〜２．０ｍｍ２、好ましくは０．４〜１．５ｍｍ２であり、ドットのピッチは、通常０．５〜３．０ｍｍ、好ましくは１．０〜２．０ｍｍである。さらに、かかるドット状の乱反射部は、導光板１の縦方向及び横方向にそれぞれ平行に配列されていてもよいし、一部ずらして配列されてもよい。
【００２５】
光源２Ａより出射した光を良好に導光板１に入射させるために、図１乃至図３に示すように、反射フィルム３を光源２Ａ近傍まで伸ばして配設し、さらに光源２Ａ近傍にリフレクター４を配設するのが好ましい。かかるリフレクター４は、光源２Ａ近傍であって、反射フィルム３の反対側に配設することができ（図１乃至図３）、ＬＥＤ光源２Ａの後方（導光板１と反対方向）に配設することができる（図示せず）。リフレクター４としては、例えば、前述した反射フィルムと同材質のものを使用することができ、その厚さは、通常５０〜４００μｍ程度である。
【００２６】
図２で示すように、導光板１の１つの側端面側に光源２Ａが配設されている場合には、光源２Ａが配設されている側端面と対向する側端面側に反射フィルムを貼付するのが好ましい。かかる反射フィルムは、前述した反射フィルムと同材質のものを使用することができる。また、導光板１において光源２Ａが配設されていない他の側端面にも、前記反射フィルムを貼付するのが好ましい。
【００２７】
図１乃至図３で示すように、導光板１、光源２Ａ、反射フィルム３等の各部材は、通常、アルミ等金属製の枠体５内に格納される。
【００２８】
本発明では、導光板１の出光面側にさらに光拡散板６を配設するのが好ましい（図１乃至図３）。かかる光拡散板６としては、前述した導光板と同様、ＪＩＳ  Ｋ６９１１−１９７９で規定される耐熱性試験Ａ法に基づく方法で不燃性又は自消性と判定される難燃性樹脂組成物からなるものが好ましい。光拡散板６として使用する難燃性樹脂組成物は、基材とする樹脂（基材樹脂）と難燃剤と光拡散剤を含むものである。かかる基材樹脂としては、導光板の場合と同様、例えば、メタクリル樹脂、ポリスチレン樹脂及びポリオレフィン樹脂からなる群より選ばれる少なくとも１種の樹脂であることができる。また、これらの２種以上を混合したものを使用してもよく、これらの樹脂の積層体を使用してもよい。中でも、メタクリル樹脂が好ましい。
【００２９】
光拡散板６における基材樹脂として使用するメタクリル樹脂は、メタクリル酸メチルを主体とする単官能単量体にラジカル重合可能な二重結合を２個以上有する多官能単量体を共重合させることにより得られる共重合体であることができる。ここでいうメタクリル酸メチルを主体とする単官能単量体は、メタクリル酸メチルを５０重量％以上、好ましくは８５重量％以上含むものであり、メタクリル酸メチルのほかに、ラジカル重合可能な二重結合を分子内に１個有する単官能単量体を含んでもよい。メタクリル酸メチル以外の単官能単量体としては、前述したものと同様の化合物を例示することができる。また、ラジカル重合可能な二重結合を分子内に２個以上有する多官能単量体としては、前述したものと同様の化合物を例示することができる。
【００３０】
光拡散板６における基材樹脂として使用するメタクリル樹脂は、さらに、メタクリル酸メチルを主体とする単官能単量体９９．９９〜９９．０重量部とラジカル重合可能な二重結合を分子内に２個以上有する多官能単量体０．０１〜１．０重量部とが重合してなる共重合体が難燃性や成形性の点から好ましい。かかる難燃剤としては、前述したものと同様の化合物を例示することができる。
【００３１】
光拡散板６として使用する難燃性樹脂組成物中の難燃剤の含有量は、導光板で使用される難燃性樹脂組成物と同様、前記共重合体及び該難燃剤の合計１００重量部に対して、通常５〜３０重量部であり、好ましくは８〜２０重量部であり、さらに好ましくは１２〜１８重量部である。かかる難燃剤の含有量が少なすぎると、難燃性が十分に発現されないことがあり、難燃剤の含有量が多すぎると、耐熱性が十分でないことがある。
【００３２】
光拡散板６として使用する難燃性樹脂組成物には、さらに光拡散剤が含有される。該光拡散剤としては、アクリル系架橋ビースやＭＳ系架橋ビース等の有機系微粒子や、シリカ、酸化チタン、硫酸バリウムなどの無機系微粒子が挙げられ、必要に応じてそれらの２種以上を用いることができる。中でも、前記有機系微粒子が好ましい。
【００３３】
光拡散板６として使用する難燃性樹脂組成物中の光拡散剤の含有量は、必要とする光拡散性能に応じて適宜選択しうるが、基材樹脂、難燃剤及び光拡散剤の合計１００重量部に対して０．０１〜１０．０重量部であるのが好ましい。
【００３４】
光拡散板６として使用する難燃性樹脂組成物としては、その用途から、ヘイズ値が８０〜１００％であるのが好ましく、全光線透過率が３５〜８０％であるのが好ましい。
【００３５】
尚、前記難燃性樹脂組成物には、必要に応じて、着色剤、補強剤、充填剤、離型剤、安定剤、紫外線吸収剤、酸化防止剤、帯電防止剤等の各種添加剤を１種または２種以上含有させてもよい。
【００３６】
光拡散板６の厚さは、通常０．１〜５ｍｍ程度であり、好ましくは０．５〜４ｍｍである。また、光拡散板としては、通常、略四角形状の平板が採用される。
【００３７】
前記難燃性樹脂組成物における基材樹脂としてメタクリル樹脂を使用する場合、導光板のときと同様、その製造方法としては、従来公知の方法が採用でき、好ましくは注型重合法（キャスト重合法）が採用される。かかる注型重合法としては、前述した方法と同様の方法が例示される。
【００３８】
なお、必要に応じて、前記光拡散板のさらに外側にプリズムシートを配設することができる（図示せず）。
【実施例】
【００３９】
以下、本発明の実施例を示すが、本発明はこれらによって何ら限定されるものではない。なお、本実施例で使用するメタクリル樹脂組成物の難燃性及び耐熱性については、下記試験法により評価した。
【００４０】
（１）難燃性試験
ＪＩＳ  Ｋ６９１１−１９７９で規定される耐熱性試験Ａ法に基づき、３個１組のメタクリル樹脂組成物のサンプルに対して、不燃性、自消性、可燃性の判定を行った。尚、表１中、不燃性の場合には◎を、自消性の場合には○を、可燃性の場合には×を示した。
【００４１】
（２）耐熱性試験
ＪＩＳ  Ｋ７１９１に準拠して、８０℃で１６時間アニールしたメタクリル樹脂組成物のサンプルの荷重たわみ温度（ＤＴＵＬ）（℃）を測定した。
【００４２】
製造例１〜６
メタクリル酸メチルが重合してなるポリメタクリル酸メチルとメタクリル酸メチルとの混合物からなるシロップ、架橋剤としてネオペンチルグリコールジメタクリレート、難燃剤として含ハロゲン縮合リン酸エステル（大八化学工業株式会社製の「ＣＲ−５７０」）、及び重合開始剤として２，２’−アゾビス（イソブチロニトリル）、拡散剤としてアクリル系架橋粒子（住友化学（株）社製  ＸＣ１Ａ）を表１に示す割合で混合した。この混合物を、２枚のガラス板と塩化ビニル製ガスケットから構成される空隙の間隔が５ｍｍのセルに流し込み、６０℃にて６時間、次いで１１０℃にて１時間加熱して、重合させた。得られた厚さ５ｍｍの板状の樹脂組成物に関して、難燃性試験及び耐熱性試験を実施した。結果を表１に示す。
【００４３】
【表１】
2010177077.tif 000003
【００４４】
実施例１〜３、比較例１〜３
製造例１〜６で製造したメタクリル樹脂組成物Ａ〜Ｆを導光板又は光拡散板として使用し、また下記に示す部材を使用してエッジライト型照明装置を作成した。
【００４５】
＜エッジライト型照明装置の部材＞
（導光板）
厚さ５ｍｍ、縦１５０ｍｍ×横１２００ｍｍに成形されたメタクリル樹脂組成物Ａ、メタクリル樹脂組成物Ｂ、メタクリル樹脂組成物Ｄ及びメタクリル樹脂組成物Ｅを使用した。また、これら導光板の表面（反射面）には、下記インクを用いスクリーン印刷にて略円状のドット形状を施した。該ドットは、そのピッチ間隔を一定とし、光源が配設されている側端面側より遠ざかるにしたがって、そのドット面積が高まるように形成した。なお、該ドットの最小直径は０．８３ｍｍ、最大直径は１．３１ｍｍとした。
（スクリーン印刷に使用したインク）
揮発硬化型樹脂インク  ７６．８重量％
アクリルビーズ        １６．４重量％
シリカ微粒子          ３．２重量％
蛍光体                ３．６重量％
（光拡散板）
厚さ２ｍｍ、縦１５０ｍｍ×横１２００ｍｍに成形されたメタクリル樹脂組成物Ｃ及びメタクリル樹脂組成物Ｆを使用した。
（光源）
光源として、ＣＲＥＥ社製の白色ＬＥＤ（０．２７Ｗ／個）を２４０個使用した。また、導光板における５ｍｍ×１２００ｍｍの２つの側端面側に、それぞれ１２０個ずつほぼ直線状になるように前記白色ＬＥＤを配設した。
（反射フィルム）
前記導光板の反射面側に、東レ（株）社製の「Ｅ６０」フィルム（厚さ１８０μｍ、縦１５０ｍｍ×横１２０８ｍｍ）を配設した。さらに、光源の配設されていない導光板の側端面側にも前記「Ｅ６０」フィルム（厚さ１８０μｍ、５ｍｍ×１５０ｍｍ）を貼り付けた。
（リフレクター）
前記光源の下側（出光面側）に、リフレクターとして、東レ（株）社製の「Ｅ６０」フィルム（厚さ１８０μｍ、縦１４ｍｍ×横１２００ｍｍ）を配設した。
【００４６】
＜エッジライト型照明装置の照度測定＞
エッジライト型照明装置を幅３ｍ、奥行３ｍ、高さ２ｍの箱状の白室の天井部中央に配置した。天井、壁の反射率（８５°反射率）は３０％とした。また、エッジライト型照明装置の消費電力は６４Ｗとし、照明出射面から直下１１００ｍｍ位置での照度を東京光電社製のＡＮＡ−Ｆ１２照度計を用いて測定した。その結果を、表２に示す。
【００４７】
【表２】
2010177077.tif 000004
【００４８】
前記メタクリル樹脂組成物Ａ〜Ｃは、ＪＩＳ  Ｋ６９１１−１９７９で規定される耐熱性試験Ａ法において不燃性又は自消性と判定されたものであり、それらメタクリル樹脂組成物を導光板又は光拡散板として使用したエッジライト型照明装置は高い難燃性を有するものである。それに対し、従来品に相当する前記メタクリル樹脂組成物Ｄ〜Ｆは、ＪＩＳ  Ｋ６９１１−１９７９で規定される耐熱性試験Ａ法において可燃性と判定されるものであり、それらメタクリル樹脂組成物を導光板又は光拡散板として使用したエッジライト型照明装置は十分な難燃性を有するとはいえないものである。
【００４９】
一方、前記メタクリル樹脂組成物Ａ〜Ｃ（難燃性）を使用したエッジライト型照明装置は、従来品に相当する前記メタクリル樹脂組成物Ｄ〜Ｆを使用したエッジライト照明装置と同等の照度を発現した。つまり、難燃性樹脂組成物を導光板や光拡散板として使用しても暗くなることなく従来品と同等の明るさを獲得することが可能であった。
【符号の説明】
【００５０】
１    導光板
１０  乱反射部
２Ａ  ＬＥＤ照明
２Ｂ  ＬＥＤアレイ
３    反射フィルム
４    リフレクター
５    アルミ製の枠体
６    光拡散板
７    エッジライト型照明装置
【図１】
2010177077.tif 000005
【図２】
2010177077.tif 000006
【図３】
2010177077.tif 000007